СПОСОБ ЗАЩИТЫ ЧЕРНЫХ МЕТАЛЛОВ ОТ КОРРОЗИИ В ВОДНЫХ СОЛЕВЫХ СРЕДАХ
PROTECTION METHOD OF FERROUS METALS AGAINST CORROSION IN AQUATIC SAULT ENVIRONMENT

Изобретение относится к химической промышленности, а именно к области защиты черных металлов от коррозии в солевых средах с помощью введения ингибитора в коррозионную среду, и может быть использовано для защиты от коррозии оборудования охлаждающих систем открытого типа, где в качестве хладагента используется водный раствор хлорида кальция.
Известен способ ингибирования рассольных растворов фосфатами (Л.М.Сухотин, В.М.Беренблит. Коррозия под действием теплоносителей, хладагентов и рабочих тел. - Л.: Химия, 1988, с.330-331).
К недостаткам этого способа относится низкая степень защиты и выпадение осадка фосфата кальция в солевом растворе, что нежелательно для рассольных охлаждающих систем из-за нарушения теплообмена.
Известен способ защиты углеродистой стали от коррозии в растворах хлоридов натрия и кальция с помощью хроматов (И.Л.Розенфельд. Ингибиторы коррозии. - М.: Химия, 1977, с 282-283). Защитный эффект обеспечивается при введении 1,6-2 г/л бихромата натрия или калия в рассол хлорида кальция при рН 9.
Однако, несмотря на то что хроматы являются эффективными ингибиторами коррозии металлов в рассольных системах, предпочтительными являются композиции, не содержащие хроматов, из-за токсичного воздействия последних на глаза и кожу человека. Кроме того, деструктивное воздействие хроматов на органические соединения, как в сухой смеси, так и в водных растворах, препятствует их применению в смесях с эффективными органическими ингибиторами.
Наиболее близким к предлагаемому решению по технической сущности и достигаемому результату является способ защиты черных металлов от коррозии в водных солевых средах с помощью ингибитора коррозии «Синол-ИКК», содержащий четвертичные аммониевые соли и солянокислый уротропин (гексаметилентетрамин), при рН 9 (патент RU №2265676, МПК7 C23F 11/08, опубл. 10.12.2005 г.).
Однако степень защиты данного ингибитора недостаточно велика - 77,7%.
Задачей изобретения является повышение защитных свойств черных металлов в водных солевых средах.
3
Поставленная задача решается тем, что в способе защиты черных металлов от коррозии в водных солевых средах с помощью ингибитора используют гексаметилентетрамин и гидроксид натрия при следующем содержании компонентов, г/дм среды:
гексаметилентетрамин
3
гидроксид натрия
5
Пример. Способ ингибирования водного раствора хлористого кальция.
3
Испытания предлагаемого способа проводили в лабораторных условиях с использованием раствора хлористого кальция плотностью 1,25 кг/дм при температуре 20°С и пластин углеродистой стали марки Ст 3 размером 80×20×2 мм. Скорость коррозии определяли гравиметрическим методом.
Результаты коррозионных испытаний приведены в нижеследующей таблице.
№ опыта
Ингибитор
Концентрация ингибитора, г/дм<sup>3</sup>
рН среды
Коэффициент торможения
Степень защиты, %
1
Гексаметилентетрамин
3
6,7
1,0
1,1
2
Гидроксид натрия
5
10,5
6,1
83,8
3
Гексаметилентетрамин
2
10,5
6,8
86,2
Гидроксид натрия
5
4
ГексаметилентетраминГидроксид натрия
45
10,5
8,0
87,6
5
ГексаметилентетраминГидроксид натрия
35
10,5
8,0
87,6
3
3
Из представленных в таблице данных видно, что наиболее высокая степень защиты в водном растворе хлорида кальция - 87,6% достигалась при введении в раствор гексаметилентетрамина и гидроксида натрия в количестве 3 г/дм и 5 г/дм соответственно.
Ингибитор предложенного состава был введен в рассол промышленной холодильной установки, что привело к увеличению рН с 0,5 до 10,5; уменьшению содержания в объеме рассола взвесей с 0,17 г/л до 0,0011 г/л; снижению концентрации растворенного в растворе железа с 0,11 г/л до 0,084 г/л.